(57)【要約】【課題】白金族触媒前駆体が均一に溶解し、かつ水素イオン濃度の低い溶液であって、白金族触媒電極等を形成するために好適に用いられる液体組成物、これを用いて作製することのできる白金族触媒電極、及び該電極を用いた色素増感太陽電池を提供すること。【解決手段】塩基性リチウム化合物により水素イオン濃度が低く調整され、モノテルペンアルコールと特定の第一の副有機溶媒により均一に溶解した白金族触媒前駆体液体組成物、該液体組成物の調製方法、該液体組成物を用いた白金族触媒電極の作製方法、白金族触媒電極及び該白金触媒電極を備えた色素増感太陽電池。【選択図】なし【特許請求の範囲】
【請求項１】
（１）白金族触媒前駆体と、
（２）塩基性リチウム化合物と、
（３）有機溶媒と、
を含み、
前記白金族触媒前駆体が均一溶解した透明な白金族触媒前駆体液体組成物であって、
前記白金族触媒前駆体が酸性化合物であり、
前記塩基性リチウム化合物が、水１００ｇ当たり前記白金族触媒前駆体液体組成物１０ｇを混合させて得られた水溶液のｐＨが６〜８となるような量で配合されており、
前記有機溶媒が、主有機溶媒としての一種以上のモノテルペンアルコールと一種以上の第一の副有機溶媒を含み、
前記第一の副有機溶媒は、前記白金族触媒前駆体を可溶化でき、かつ前記塩基性リチウム化合物に対する２５℃における溶解度が１ｇ／１００ｇ以上、かつ１分子当たりの水酸基数が１個である炭素数１〜６の水酸基含有有機溶媒であり、
前記第一の副有機溶媒は、均一溶解した液体組成物を得ることのできる量で配合されていることを特徴とする、白金族触媒前駆体液体組成物。
【請求項２】
前記白金族触媒前駆体液体組成物の均一溶解が維持される範囲内の量で、さらに第二の副有機溶媒を含み、
該第二の副有機溶媒が、前記白金族触媒前駆体を可溶化できる、前記第一の副有機溶媒以外の炭素数１〜６の水酸基含有有機溶媒であることを特徴とする、請求項１に記載の白金族触媒前駆体液体組成物。
【請求項３】
前記第一の副有機溶媒が、メタノール、エタノール、炭素数３〜６のアルコキシアルコールからなる群から選択される一種以上の水酸基含有有機溶媒であることを特徴とする請求項１または２に記載の白金族触媒前駆体液体組成物。
【請求項４】
さらに、前記白金族触媒電極形成用液体組成物の粘度が０．１〜５００Ｐａ・ｓとなるのに十分な量の粘度調整剤を含むことを特徴とする請求項１〜３のいずれか一項に記載の白金族触媒前駆体液体組成物。
【請求項５】
前記粘度調整剤が、カルボキシメチルセルロース（ＣＭＣ）、ヒドロキシエチルセルロース（ＨＥＣ）、ヒドロキシプロピルセルロース（ＨＰＣ）、メチルセルロース（ＭＣ）、ヒドロキシプロピルメチルセルロース（ＨＰＭＣ）、メチルヒドロキシプロピルセルロース（ＭＨＰＣ）、及びエチルセルロース（ＥＣ）からなる群から選択される一種以上のセルロース誘導体であることを特徴とする、請求項４に記載の白金族触媒前駆体液体組成物。
【請求項６】
前記白金族前駆体が塩化白金酸、塩化パラジウム酸、塩化イリジウム酸、塩化ルテニウム酸、塩化ロジウム酸、若しくはそれらの塩、またはそれらの水和物からなる群から選択される一種以上であることを特徴とする、請求項１〜５のいずれか一項に記載の白金族触媒前駆体液体組成物。
【請求項７】
前記塩基性リチウム化合物が、水酸化リチウム、酸化リチウム、リチウムアルコキシド、カルボン酸リチウムからなる群から選択される一種以上であることを特徴とする、請求項１〜６のいずれか一項に記載の白金族触媒前駆体液体組成物。
【請求項８】
前記モノテルペンアルコールが、リナロール、テルピネオール、ゲラニオール、シトロネオール、ゲラニオール、ボルネオール、ネロリドール、メントールからなる群から選択される一種以上であることを特徴とする、請求項１〜７のいずれか一項に記載の白金族触媒前駆体液体組成物。
【請求項９】
（１）白金族触媒前駆体の第一有機溶媒の溶液を準備した後、液体組成物母剤となる一種以上のモノテルペンアルコールに、前記白金族触媒前駆体の第一有機溶媒の溶液を添加して、白金族触媒前駆体のモノテルペンアルコール溶液を調製する工程と、
（２）塩基性リチウム化合物の第二有機溶媒の溶液を準備した後、前記白金族触媒前駆体のモノテルペンアルコール溶液に前記塩基性リチウム化合物の第二有機溶媒の溶液を添加する工程であって、前記塩基性リチウム化合物の第二有機溶媒の溶液は、水１００ｇ当たり、調製される白金族触媒前駆体液体組成物１０ｇを混合させて得られる水溶液のｐＨが６〜８となるのに必要な量、添加する工程、及び
（３）必要に応じて粘度調整剤を用い、調製される白金族触媒前駆体液体組成物の粘度を０．１〜５００Ｐａ・ｓに調整する工程と、を含み、
前記第二有機溶媒が、請求項１に記載の前記第一の副有機溶媒であり、
前記第一有機溶媒が、
（ｉ）請求項１に記載の前記第一の副有機溶媒であるか、または
（ｉｉ）請求項２に記載の前記第二の副有機溶媒であるか、または
（ｉｉｉ）前記（ｉ）と（ｉｉ）の混合溶媒であって、
但し、上記（ｉｉ）及び（ｉｉｉ）の場合には、調製される白金族触媒前駆体液体組成物の均一溶解が維持される範囲内の量で前記（ｉｉ）の前記第二の副有機溶媒を用いるものとすることを特徴とする、白金族触媒前駆体液体組成物の調製方法。
【請求項１０】
請求項１〜８のいずれか一項に記載の白金族触媒前駆体液体組成物を基板に塗布し、２００℃以上の温度で熱処理することを特徴とする白金族触媒電極の作製方法。
【請求項１１】
白金族触媒膜による被覆率が９８％以上で、白金族触媒膜密度が１０〜２０（μｇ／ｃｍ2）、白金族触媒粒子径が５〜１０ｎｍの白金族触媒により構成される白金族触媒電極。
【請求項１２】
請求項１０の作製方法により得ることのできる白金族触媒電極または請求項１１に記載の白金族触媒電極を対極として備えることを特徴とする色素増感型太陽電池。
【発明の詳細な説明】
【技術分野】
【０００１】
本発明は、白金族触媒電極を形成するために好適に用いられる白金族触媒前駆体液体組成物に関するものであり、特に色素増感太陽電池用の白金族触媒電極（対極）を形成するのに好適な組成物に関する。
【背景技術】
【０００２】
色素増感太陽電池用の対極には白金電極がよく用いられているが、該白金電極は、通常、スパッタリングにより作製されている。しかし、スパッタリングによる作製では、白金の無駄も多く製造コストが高くつくという問題があった。
【０００３】
そこで、スパッタリングに代わる方法として、白金ないし白金前駆体の溶液を調製してこれを基板に塗布することによって作製する方法がこれまでにもいくつか報告されている。たとえば、特許文献１〜４では、白金金属微粒子をコロイド溶液等にして分散させた白金ペーストが開示されている。また、特許文献５〜９では、塩化白金酸等の白金前駆体を分散または溶解させた白金ペーストが開示されている。
【０００４】
しかし、塩化白金酸などのハロゲン化物から作製された白金ペーストでは、印刷機の金属部分を腐蝕させてしまうという問題がある（たとえば、特許文献１の段落００１４）。他方で、少量の白金を効率よく均一に塗布する目的には、溶解ペーストであることが好ましい。
【先行技術文献】
【特許文献】
【０００５】
【特許文献１】特開２００６−２２２０１７号公報
【特許文献２】特開２００６−３０２８４８号公報
【特許文献３】特開２００５−１５８３８０号公報
【特許文献４】特開平１１−２４２９１３号公報
【特許文献５】特開２０１０−０２０９４０号公報
【特許文献６】特開２００１−２５０５９５号公報
【特許文献７】特開２００７−２３４２４９号公報
【特許文献８】特開２００５−１６６４４４号公報
【特許文献９】特開平８−７７８２６号公報
【発明の概要】
【発明が解決しようとする課題】
【０００６】
そこで、本発明は、白金族触媒前駆体が均一に溶解し、かつ印刷機等を腐蝕させる心配のない水素イオン濃度の低い溶液であって、白金族触媒電極等を形成するために好適に用いられる液体組成物、及び該液体組成物を用いることにより、被覆率の高い白金族触媒電極を提供すること等を目的とする。
【課題を解決するための手段】
【０００７】
（本発明の第一の態様）
（１）白金族触媒前駆体と、
（２）塩基性リチウム化合物と、
（３）有機溶媒と、
を含み、
前記白金族触媒前駆体が均一溶解した透明な白金族触媒前駆体液体組成物であって、
前記白金族触媒前駆体が酸性化合物であり、
前記塩基性リチウム化合物が、水１００ｇ当たり前記白金族触媒前駆体液体組成物１０ｇを混合させて得られた水溶液のｐＨが６〜８となるような量で配合されており、
前記有機溶媒が、主有機溶媒としての一種以上のモノテルペンアルコールと一種以上の第一の副有機溶媒を含み、
前記第一の副有機溶媒は、前記白金族触媒前駆体を可溶化でき、かつ前記塩基性リチウム化合物に対する２５℃における溶解度が１ｇ／１００ｇ以上、かつ１分子当たりの水酸基数が１個である炭素数１〜６の水酸基含有有機溶媒であり、
前記第一の副有機溶媒は、均一溶解した液体組成物を得ることのできる量で配合されていることを特徴とする、白金族触媒前駆体液体組成物である。
【０００８】
なお、本発明の第一の態様の白金族触媒前駆体液体組成物には、任意に前記白金族触媒前駆体液体組成物の均一溶解が維持される範囲内の量で、さらに第二の副有機溶媒を含むことができる。そして、該第二の副有機溶媒とは、前記白金族触媒前駆体を可溶化できる、前記第一の副有機溶媒以外の炭素数１〜６の水酸基含有有機溶媒である。
【０００９】
（本発明の第二の態様）
（１）白金族触媒前駆体の第一有機溶媒の溶液を準備した後、液体組成物母剤となる一種以上のモノテルペンアルコールに、前記白金族触媒前駆体の第一有機溶媒の溶液を添加して、白金族触媒前駆体のモノテルペンアルコール溶液を調製する工程と、
（２）塩基性リチウム化合物の第二有機溶媒の溶液を準備した後、前記白金族触媒前駆体のモノテルペンアルコール溶液に前記塩基性リチウム化合物の第二有機溶媒の溶液を添加する工程であって、前記塩基性リチウム化合物の第二有機溶媒の溶液は、水１００ｇ当たり、調製される白金族触媒前駆体液体組成物１０ｇを混合させて得られる水溶液のｐＨが６〜８となるのに必要な量、添加する工程、及び
（３）必要に応じて粘度調整剤を用い、調製される白金族触媒前駆体液体組成物の粘度を０．１〜５００Ｐａ・ｓに調整する工程と、を含み、
前記第二有機溶媒が、前記本発明の第一の態様の第一の副有機溶媒であり、
前記第一有機溶媒が、
（ｉ）前記本発明の第一の態様の第一の副有機溶媒であるか、または
（ｉｉ）前記本発明の第一の態様で任意に用いられる第二の副有機溶媒であるか、または
（ｉｉｉ）前記（ｉ）と（ｉｉ）の混合溶媒であって、
但し、上記（ｉｉ）及び（ｉｉｉ）の場合には、調製される白金族触媒前駆体液体組成物の均一溶解が維持される範囲内の量で前記（ｉｉ）の第二の副有機溶媒を用いるものとすることを特徴とする、
本発明の第一の態様の白金族触媒前駆体液体組成物の調製方法である。
【００１０】
（本発明の第三の態様）
前記本発明の第一の態様の白金族触媒前駆体液体組成物を基板に塗布し、２００℃以上の温度で熱処理することを特徴とする白金族触媒電極の作製方法である。
【００１１】
（本発明の第四の態様）
白金族触媒膜による被覆率が９８％以上で、白金族触媒膜密度が１０〜２０（μｇ／ｃｍ2）、白金族触媒粒子径が５〜１０ｎｍの白金族触媒により構成される白金族触媒電極である。
【００１２】
（本発明の第五の態様）
前記本発明の第三態様の作製方法により作製することのできる白金族触媒電極または前記第四の白金族触媒電極を対極として備えることを特徴とする色素増感型太陽電池である。
【発明の効果】
【００１３】
本発明の白金族触媒前駆体液体組成物を用いることにより、印刷機や基板等の金属部分を腐蝕させることなく、スパッタリングを用いた場合と同等以上の触媒性能を有する白金族触媒電極を製造することが可能となる。
【図面の簡単な説明】
【００１４】
【図１】本発明の均一溶解性を示すための遠心分離（条件：１．５ｍｌマイクロチューブ使用、室温（２５℃）、回転数１５，０００ｒｐｍ、３０分の遠心分離）後の本発明品（ａ）（実施例６）及び比較品（ｂ）（比較例３）及び（ｃ）（比較例４）の白金族触媒前駆体液体組成物の相分離状況を示す写真である。
【図２】本発明のような均一溶解型ペースト法による白金族触媒膜（ｄ）と従来品の白金族触媒膜［（ａ）（スパッタリング法）、（ｂ）（分散型ペースト法）及び（ｃ）（支持材担持型）］の膜構造の相違を示す概略図である。
【図３】実施例・比較例の白金族触媒膜を形成するための基板であるチタン基板の成膜前の表面の電子顕微鏡（ＳＥＭ）観察像（図３（ａ）、倍率１０万倍）、及びスパッタリング（堆積膜厚１０ｎｍ）により、チタン基板上に作製された白金触媒膜の表面の電子顕微鏡(ＳＥＭ)観察像である(図３（ｂ）、倍率１０万倍、比較例９)。図３（ａ）ではチタン基板表面の圧延加工痕が観察され、図３（ｂ）にも下地の圧延加工痕がスパッタリング膜を通してかすかに観察された。
【図４】分散型ペースト（比較例４）により作製された白金触媒膜（比較例８）の表面の電子顕微鏡(ＳＥＭ)観察像 (図４（ａ）、倍率１０万倍)、及び未中和均一溶解ペースト（比較例１）により作製された白金触媒膜（比較例７）の表面の電子顕微鏡(ＳＥＭ)観察像 (図４（ｂ）、倍率１０万倍)である。
【図５】水酸化リチウムにより中和した塩化白金酸ペースト（実施例６）により、チタン基板上に作製された焼成後の本発明の白金触媒膜（実施例１６）の表面の電子顕微鏡（ＳＥＭ）観察像である（倍率１０万倍）。
【発明を実施するための形態】
【００１５】
Ａ．本発明の第一の態様について
本発明の第一の態様の白金族触媒前駆体液体組成物は、白金族触媒前駆体、塩基性リチウム化合物及び有機溶媒を含み、かつ水素イオン濃度が低いため印刷機等を腐蝕させる心配のない均一溶解溶液である。
【００１６】
（Ａ−１）白金族触媒前駆体
白金族触媒前駆体とは、熱分解により白金族元素を生成することのできる酸性化合物をいう。ここで、白金族元素とは、ルテニウムＲｕ、ロジウムＲｈ、パラジウムＰｄ、オスミウムＯｓ、イリジウムＩｒ及び白金Ｐｔの６元素のことをいう。
【００１７】
ここで、該化合物が酸性化合物かどうかは、水１００ｇ当たり白金族触媒前駆体を１０ｇ混合させて得られた水溶液につき、ガラス電極法、ｐＨメーター、あるいはより簡便にはリトマス試験紙によってｐＨが酸性領域にあるかどうか、より好ましくはｐＨが６未満であるかどうかで確認できる。
【００１８】
より具体的には、塩化白金酸、塩化パラジウム酸、塩化イリジウム酸、塩化ルテニウム酸、塩化ロジウム酸といった塩化白金族酸、若しくはそれらの塩、またはそれらの水和物や、硝酸ルテニウム、硝酸パラジウム等の白金族硝酸塩などを挙げることができる。
【００１９】
これら白金族触媒前駆体の溶液は、一般に強酸であり、このままでは塗布に用いる印刷機や基板等の金属部分を腐蝕させるおそれがある。
【００２０】
本発明の白金族触媒前駆体液体組成物中には、好ましくは白金族触媒前駆体液体組成物の全重量を基準として、０．０１〜１０．０重量％、より好ましくは０．５〜４．５重量％の範囲で白金族触媒前駆体を配合できる。
【００２１】
（Ａ−２）塩基性リチウム化合物
塩基性リチウム化合物とは、酸性化合物である前記白金族触媒前駆体の溶液の水素イオン濃度を低下させるために用いられる塩基性のリチウム化合物である。０．１ｍｏｌ／Ｌの水溶液を作製した場合に、好ましくはｐＨが８以上、より好ましくは１０以上となる化合物が好ましい。
【００２２】
主有機溶媒であるモノテルペンアルコールには溶解しにくいため、後記する第一の副有機溶媒を用いて溶解させる。このため、第一の副有機溶媒に対する２５℃の溶解度が１ｇ／１００ｇ以上である。すなわち、第一の副有機溶媒１００ｇ当たり、１ｇ以上の塩基性リチウム化合物が溶解できる。なお、本明細書全体に渡って、溶解度表示「Ａ  ｇ／Ｂ  ｇ」は「Ｂ  ｇ」の重量の溶媒に対して、「Ａ  ｇ」の溶質が溶解することを示す。
【００２３】
より具体的には、水酸化リチウム、酸化リチウム、リチウムアルコキシド、カルボン酸リチウムなどを挙げることができる。
【００２４】
本発明で特に重要なのは、たとえばアンモニア水、水酸化カリウム、水酸化ナトリウム等のカチオンがリチウム以外の他の塩基で中和したのでは、コロイドや懸濁粒子を生じてしまい、目的とする均一溶解した中性の白金族触媒前駆体液体組成物が得られず、塩基性リチウム化合物によって中和した場合にのみ、目的とする均一溶解した中性の白金族触媒前駆体液体組成物が得られるという点である。
【００２５】
また塩基性リチウム化合物の配合量としては、水１００ｇ当たり、調製される白金族触媒前駆体液体組成物１０ｇを混合させて得られた水溶液のｐＨが６〜８となるような量で配合される。前記混合は、チューブスターラーやチューブミキサーを用いて充分に攪拌・混合することによって行い、３０分間静置した後の水相部分のｐＨを測定する。
【００２６】
ここで、ｐＨの測定はガラス電極法、ｐＨメーター、あるいはより簡便にはリトマス試験紙によって行なう。
【００２７】
（Ａ−３）有機溶媒
（Ａ−３−１）
本発明の有機溶媒は少なくとも、モノテルペンアルコールである主有機溶媒と、均一溶解した液体組成物を得ることのできる量の第一の副有機溶媒からなる。
【００２８】
白金族触媒前駆体、たとえば塩化白金酸・六水和物はモノテルペンアルコール、たとえばα−テルピネオールに可溶である。しかし、塩基性リチウム化合物、たとえば水酸化リチウムはモノテルペンアルコール、たとえばα−テルピネオールにはほとんど溶解しないため、第一の副有機溶媒が必要となる。
【００２９】
（Ａ−３−２）
主有機溶媒であるモノテルペンアルコールとしては、リナロール、テルピネオール、ゲラニオール、シトロネオール、ゲラニオール、ボルネオール、ネロリドール、メントールからなる群から選択される一種以上を挙げることができる。そして、これらは純粋な単一の化合物としては、融点が室温より高いものも多いため、室温（２５℃）で液体状態を保つように、二種以上の混合物として用いることができる。たとえば、α−テルピネオールを用いる場合、β−テルピネオールやγ−テルピネオールが少量混合されて室温（２５℃）で安定して液体状態のα−テルピネオールを用いることが好ましい。
【００３０】
主有機溶媒であるモノテルペンアルコールは、白金族触媒前駆体液体組成物の全重量を基準にして、１０〜９０重量％の量で用いることが好ましい。
【００３１】
（Ａ−３−３）  
本発明にいう第一の副有機溶媒とは、前記白金族触媒前駆体を可溶化でき、かつ前記塩基性リチウム化合物に対する２５℃における溶解度が１ｇ／１００ｇ以上、より好ましくは２ｇ／１００ｇ以上の水酸基含有有機溶媒であって、炭素数が１〜６であり、１分子当たりの水酸基数が１個の水酸基含有有機溶媒のことをいう。
【００３２】
また、白金族触媒前駆体を可溶化できるとは、少なくとも白金族触媒前駆体に対する２５℃の溶解度が１ｇ／１００ｇ以上、より好ましくは２ｇ／１００ｇ以上あることをいう。すなわち、第一の副有機溶媒１００ｇにつき、塩基性リチウム化合物が１ｇ以上、より好ましくは２ｇ以上溶解できる。
【００３３】
また、塩基性リチウム化合物に対する２５℃における溶解度は、たとえば温度変化法等によって求めることができる。
【００３４】
本発明にいう第一の副有機溶媒は、より具体的には、メタノール、エタノール、炭素数３〜６、より好ましくは３〜４のアルコキシアルコールからなる群から選択される一種以上の水酸基含有有機溶媒を例示することができる。
【００３５】
本発明にいう第一の副有機溶媒は、好ましくはハンセン溶解性パラメーター（Ｈａｎｓｅｎ  ｓｏｌｕｂｉｌｉｔｙ  ｐａｒａｍｅｔｅｒｓ、たとえばCharles M. Hansen, HANSEN SOLUBILITY PARAMETERS, A User's Handbook, Second Edition, 2007, CRC Press  参照）の極性溶解性パラメーター（δｐ）が、少なくともエタノールの極性溶解性パラメーター（８．８ＭＰａ1/2）以上であり、水の極性溶解性パラメーター（１６．０ＭＰａ1/2）未満であることが好ましい。
【００３６】
これらの第一の副有機溶媒を用いることにより、主有機溶媒だけではほとんど溶解しない塩基性リチウム化合物を溶解させることができる。
【００３７】
また、これらの第一の副有機溶媒は、主有機溶媒であるモノテルペンアルコールとの相溶性もよく、主有機溶媒が相分離を起こすこともない。
【００３８】
ここで、炭素数３〜６、より好ましくは３〜４のアルコキシアルコールとは、１分子中の炭素数が３〜６個で一個の水酸基と一個のアルコキシ基を有する有機溶媒のことをいい、より具体的には、２−メトキシエタノール、２−エトキシエタノールを挙げることができる。
【００３９】
これらの第一の副有機溶媒の中でも、エタノール、２−メトキシエタノールが好ましい。
【００４０】
また、第一の副有機溶媒の配合量は、均一溶解した白金族触媒前駆体液体組成物を得ることのできる量とすることができるが、より具体的には、主有機溶媒であるモノテルペンアルコールの重量を基準として、好ましくは０．１〜５０重量％、より好ましくは２．０〜２０．０重量％の範囲とすることができる。
【００４１】
なお、ここにいう「均一溶解」とは、１．５ｍｌマイクロチューブに液体組成物サンプル１ｍｌを加えて、室温（２５℃）、回転数１５，０００ｒｐｍ、３０分間の条件で遠心分離しても、目視での分離が観察されず、溶解性を維持することをいう(図１（ａ）参照)。
【００４２】
図１では、上記条件下での遠心分離後の３つの液体組成物サンプルの様子を示したものであり、一番左側のサンプル（ａ）は本発明品［主有機溶媒としてテルピネオール（主成分：α−テルピネオール）、第一の副有機溶媒（表１中の「第二有機溶媒」）として２−メトキシエタノールを使用、第二の副有機溶媒（表１中の「第一有機溶媒」）としてヘキシレングリコールを、均一溶解を維持する範囲内の量で使用、水酸化リチウム中和、実施例６］に対応しており、上記遠心分離後でも溶解性を維持しており、目視でなんらの分離も観察されない。
【００４３】
これに対し、本発明品以外の中央のサンプル（ｂ）［主有機溶媒としてテルピネオール（主成分：α−テルピネオール）、第一の副有機溶媒（表１中の「第二有機溶媒」）としてエチレングリコール、第二の副有機溶媒（表１中の「第一有機溶媒」）としてヘキシレングリコール使用、比較例３］では乳濁（液相−液相分離）した。
【００４４】
さらに、一番右側のサンプル（ｃ）［主有機溶媒としてテルピネオール（主成分：α−テルピネオール）、第一の副有機溶媒としてメタノールを使用、アンモニウム水中和、比較例４］では懸濁（液相−固相分離）し、遠心管の下部に分離層が観察された。
【００４５】
（Ａ−３−４）
本態様の白金族触媒前駆体液体組成物にはさらに、第二の副有機溶媒を含んでもよい。
【００４６】
該第二の副有機溶媒は、白金族触媒前駆体を可溶化でき、前記第一の副有機溶媒以外の炭素数１〜６の水酸基含有有機溶媒である。前記白金族触媒前駆体液体組成物の均一溶解が維持される範囲内の量で用いることができる。
【００４７】
ここで、白金族触媒前駆体を可溶化できるとは、少なくとも白金族触媒前駆体に対する２５℃の溶解度が１ｇ／１００ｇ以上、より好ましくは２ｇ／１００ｇ以上あることをいう。
【００４８】
このような第二の副有機溶媒としては、たとえば、１，６−へキシレングリコールやイソプロピルアルコール等の水酸基含有有機溶媒は、白金族触媒前駆体、たとえば塩化白金酸・六水和物を溶解させることができるが、塩基性リチウム化合物、たとえば水酸化リチウムをほとんど溶解させることができない。しかし、前記白金族触媒前駆体液体組成物の均一溶解が維持される範囲内の割合で、１，６−へキシレングリコールやイソプロピルアルコール等の第二の副有機溶媒を加えることは可能である。より具体的には、たとえば上記第一の副有機溶媒に対する重量比で０．０１〜０．５倍の範囲で加えることができる。
【００４９】
また、炭素数２〜４のジまたはトリオール、炭素数５〜６のシクロアルカンジオール、ジまたはトリエチレン（またはプロピレン）グリコール等の水酸基含有有機溶媒は、塩化白金酸・六水和物で代表される白金族触媒前駆体や、塩基性リチウム化合物を溶解させることはできると考えられるが、モノテルペンアルコールとの相溶性が比較的劣るため、これらの水酸基含有有機溶媒も、前記白金族触媒前駆体液体組成物の均一溶解が維持される範囲内の割合で、任意に用いることができる。
【００５０】
（Ａ−４）粘度調整剤
本発明の白金族触媒前駆体液体組成物は、任意成分として粘度調整剤を含むことができる。
【００５１】
粘度調整剤としては、セルロース誘導体を挙げることができる。  
具体的なセルロース誘導体としては、カルボキシメチルセルロース（ＣＭＣ）、ヒドロキシエチルセルロース（ＨＥＣ）、ヒドロキシプロピルセルロース（ＨＰＣ）、メチルセルロース（ＭＣ）、ヒドロキシプロピルメチルセルロース（ＨＰＭＣ）、メチルヒドロキシプロピルセルロース（ＭＨＰＣ）、及びエチルセルロース（ＥＣ）からなる群から選択される一種以上を挙げることができる。
【００５２】
好ましい粘度範囲としては、好ましくは０．１〜５００Ｐａ・ｓ（ずり速度４／秒）、より好ましくは１０〜１００Ｐａ・ｓ（ずり速度４／秒）とすることが、たとえば本発明の白金族触媒前駆体液体組成物をスクリーン印刷に用いる場合には好ましい。
【００５３】
なお、ここにいう粘度はＢ型粘度計（共軸二重円筒型、測定温度３０℃）によって測定することができる。
【００５４】
Ｂ．本発明の第二の態様について
本発明の第二の態様は、前記本発明の第一の態様の白金族触媒前駆体液体組成物の調製方法であり、
（１）白金族触媒前駆体の第一有機溶媒の溶液を準備した後、液体組成物母剤となる一種以上のモノテルペンアルコールに、前記白金族触媒前駆体の第一有機溶媒の溶液を添加して、白金族触媒前駆体のモノテルペンアルコール溶液を調製する工程と、
（２）塩基性リチウム化合物の第二有機溶媒の溶液を準備した後、前記白金族触媒前駆体のモノテルペンアルコール溶液に前記塩基性リチウム化合物の第二有機溶媒の溶液を添加する工程であって、前記塩基性リチウム化合物の第二有機溶媒の溶液は、水１００ｇ当たり、調製される白金族触媒前駆体液体組成物１０ｇを混合させて得られる水溶液のｐＨが６〜８となるのに必要な量、添加する工程、及び
（３）必要に応じて粘度調整剤を用い、調製される白金族触媒前駆体液体組成物の粘度を０．１〜５００Ｐａ・ｓに調整する工程と、を含む。
【００５５】
（Ｂ−１）工程（１）
（Ｂ−１−１）
白金族触媒前駆体の第一有機溶媒溶液を用いて、白金族触媒前駆体のモノテルペンアルコール溶液を調製する工程である。
【００５６】
この工程に用いられる該モノテルペンアルコールは前記本発明の第一の態様にいう主有機溶媒に対応する。
【００５７】
この工程に用いられる第一有機溶媒は、
（ｉ）前記本発明の第一の態様の第一の副有機溶媒であるか、または
（ｉｉ）前記本発明の第一の態様で任意に用いられる第二の副有機溶媒であるか、または
（ｉｉｉ）前記（ｉ）と（ｉｉ）の混合溶媒である。
【００５８】
但し、上記（ｉｉ）及び（ｉｉｉ）の場合には、調製される白金族触媒前駆体液体組成物の均一溶解が維持される範囲内の量で前記（ｉｉ）の第二の副有機溶媒を用いる。より具体的には、たとえば上記第一の副有機溶媒に対する重量比で０．０１〜０．５倍の範囲の量とすることができる。
【００５９】
（Ｂ−１−２）
白金族触媒前駆体の第一有機溶媒の溶液の準備は、たとえば白金族触媒前駆体を第一有機溶媒に溶解させることにより行なう。
【００６０】
白金族触媒前駆体の第一有機溶媒溶液中の、白金族触媒前駆体の濃度は高い方が好ましいが、より具体的には、白金族触媒前駆体の第一有機溶媒溶液の全重量を基準として、５０〜９０重量％が好ましい。
【００６１】
また、モノテルペンアルコールと上記第一有機溶媒溶液の量比は、モノテルペンアルコールの重量を基準にして１〜５０重量％が好ましく、本工程により得られる白金族触媒前駆体のモノテルペンアルコール溶液中の白金族触媒前駆体の濃度は０．５〜４．５重量％が好ましい。
【００６２】
（Ｂ−２）工程（２）
（Ｂ−２−１）
塩基性リチウム化合物の第二有機溶媒溶液を用いて、均一溶解した、水素イオン濃度の低い白金族触媒前駆体液体組成物を調製する工程である。
【００６３】
この工程で塩基性リチウム溶液の調製に用いられる第二有機溶媒は、原則として前記本発明の第一の発明にいう第一の副有機溶媒に対応する。
【００６４】
前記工程（１）において、第一有機溶媒として、前記本発明の第一の態様にいう第一の副有機溶媒を用いる場合、本工程（２）で第二有機溶媒として用いる第一の副有機溶媒は、第一有機溶媒として用いる第一の有機溶媒と同じでも異なってもよい。
【００６５】
なお、本工程にいう第二有機溶媒には、任意に本発明の第一の態様にいう第二の副有機溶媒のうち、炭素数２〜４のジまたはトリオール、炭素数５〜６のシクロアルカンジオール、ジまたはトリエチレン（またはプロピレン）グリコールを部分的に含めてもよい。これらの水酸基含有有機溶媒は、塩化白金酸・六水和物で代表される白金族触媒前駆体のみならず、塩基性リチウム化合物も溶解させることはできると考えられるからである。もっとも、モノテルペンアルコールとの相溶性が比較的劣るため、これらの水酸基含有有機溶媒は、最終的に得られる白金族触媒前駆体液体組成物の均一溶解が維持される範囲内の割合で、任意に第二有機溶媒の一部として用いることができるにすぎない。
【００６６】
（Ｂ−２−２）
塩基性リチウム化合物の第二有機溶媒の溶液の準備は、たとえば塩基性リチウム化合物を第二有機溶媒に溶解させることにより行なう。
【００６７】
塩基性リチウム化合物の第二有機溶媒溶液中の塩基性リチウム化合物の濃度は高い方が好ましいが、例えば塩基性リチウム化合物の第二有機溶媒溶液の全重量を基準として５０〜９０重量％が好ましい。
【００６８】
また、モノテルペンアルコールと上記第二有機溶媒溶液の量比は、モノテルペンアルコールの重量を基準にして１〜５０重量％が好ましい。
【００６９】
（Ｂ−３）工程（３）
粘度調整剤を添加して、調製される白金族触媒前駆体液体組成物の粘度を０．１〜５００Ｐａ・ｓに調整する任意の工程である。
【００７０】
粘度の測定法については、本発明の第一の態様における前記（Ａ−４）を参照できる。
【００７１】
ここで、上記粘度調整剤を添加する時期に関しては特に制限は無く、工程（２）の後に添加するのはもちろんのこと、それ以前の、たとえば工程(１)の後で工程(２)の前に添加してもよい。
【００７２】
また、粘度調整剤の必要量を一度に同時期に添加する態様ばかりでなく、異なる時期に分割して添加してもよい。たとえば、工程（１）の後で工程（２）の前に粘度調整剤の必要量の一部を添加し、さらに工程（２）後に、残りの粘度調整剤を添加してもよい。
【００７３】
さらに、工程（１）の白金族触媒前駆体の第一有機溶媒溶液に粘度調整剤をも含ませることで、工程（１）を行なうと同時に粘度調整剤を添加してもよく、工程（２）の塩基性リチウム化合物の第二有機溶媒溶液に粘度調整剤をも含ませることで、工程（２）と同時に粘度調整剤を添加してもよい。
【００７４】
もっとも、粘度調整剤の添加は前記工程(２)の後の最終工程で行なうことが、乳濁や懸濁の有無、液性の中間評価が行ないやすいという点で好ましい。
【００７５】
Ｃ．本発明の第三の態様について
本発明の第三の態様は、前記本発明の第一の態様の白金族触媒前駆体液体組成物を用いて白金族触媒電極を作製する方法である。
【００７６】
本態様の方法は、前記本発明の第一の態様の白金族触媒前駆体液体組成物を基板に塗布する第一工程と、塗布された基板を２００℃以上の温度で熱処理する第二工程を含む。
【００７７】
（Ｃ−１）第一工程
基板としては、ガラス材料、セラミックス材料、金属材料等を用いることができ、その中でも酸化錫（Ｓｎ2Ｏ3）、酸化インジウム（Ｉｎ2Ｏ3）、ＺｎＯ（酸化亜鉛）等に代表される金属酸化物系透明導電材料やチタン、ステンレス、アルミニウム等の金属材料が好ましい。
【００７８】
基板への白金族触媒前駆体液体組成物の塗布方法としては、スクリーンプリント法、スピンコート法、ロールコート法、インクジェット法、ディスペンス法、スプレー法を挙げることができ、特にスクリーンプリント法が好ましい。
【００７９】
本工程で用いる白金族触媒前駆体液体組成物としては、粘度調整剤により０．１〜５００Ｐａ・ｓ（ずり速度４／秒）、より好ましくは１０〜１００Ｐａ・ｓ（ずり速度４／秒）の粘度の液体組成物を用いることが好ましい。
【００８０】
塗布量としては、最終的に得られる白金族触媒膜の厚みが１ｎｍ〜１０ｎｍとなるように塗布するのが好ましい。
【００８１】
（Ｃ−２）第二工程
本工程により、白金族触媒前駆体を２００℃以上の温度で熱処理して、白金族触媒を基板上に形成する。
【００８２】
基板材料としてガラス材料を用いる場合、ガラス材料の熱変形を考慮すると、２００〜６００℃の範囲で熱処理するのが好ましい。基板材料として金属材料を用いる場合、表面酸化膜の形成を考慮すると、２００〜４００℃の範囲で熱処理を行うことが好ましい。
【００８３】
より好ましい熱処理温度の範囲は、３３０〜３７０℃である。
【００８４】
（Ｃ−３）得られる白金族触媒電極の特長
（Ｃ−３−１）
本態様の作製方法は、スパッタリングと異なり、白金族触媒の使用量を少量に抑えることができ（たとえば０．２ｇ／ｍ2以下）、また用いる白金族触媒前駆体液体組成物の水素イオン濃度が低いため、印刷機や基板（金属材料等を用いた場合）を腐蝕させることもないという利点を有する。
【００８５】
また、本態様により、スパッタリングにより形成された白金族触媒電極と少なくとも同等の触媒性能の白金族触媒電極を得ることができる。
【００８６】
より具体的には、以下の利点を有する触媒電極を得ることが可能である。
・均一に溶解した液体組成物を用いることから、基板上にむら無く均質な白金族触媒層を形成できること（高い被覆率）。
・粒子径の極めて小さい白金族触媒膜（たとえば粒子径が約１０ｎｍ以下）を得ることができること。
・基板の細かい凹凸に追従した形態で白金族触媒膜が形成されるため、基板との密着強度も大きく、大きな接触面積の白金族触媒膜が得られること。
【００８７】
(Ｃ−３−２)  
スパッタリングで得られるような薄膜コーティング性状（電子顕微鏡で１０万倍に拡大しても膜を構成する粒子は実質的には観察できない。すなわち、少なくとも粒径５ｎｍ以上の粒子は観察できない。比較例９、図３（ｂ）及び図２（ａ）参照）。
【００８８】
また、白金粒子または白金前駆体粒子の分散ペースト（たとえば比較例４）では、不均一な分布を有する海綿体構造（比較例８、被覆率７７．６％、図４（ａ）及び図２（ｂ））の膜が得られる。
【００８９】
これに対して、本発明の方法で得られる白金族触媒電極上の白金族触媒膜は、上記のいずれとも異なる。
【００９０】
すなわち、本願発明では白金族触媒前駆体の均一溶解した液体組成物（たとえば実施例６）を用いるため、細かい微粒子（粒径５〜１０ｎｍ）により表面が均一に被覆された外観を有する白金族触媒膜を有する白金族触媒電極を得ることができる（実施例１６、被覆率９９．５％、図５及び図２（ｄ）参照）。
【００９１】
さらに、驚くべきことには、均一溶解液体組成物を用いても、塩基性リチウム化合物を添加せず強酸性のままの均一溶解液体組成物（たとえば比較例１）により形成された白金族触媒電極では、本願発明で得られるような高い白金族触媒膜による基板表面の被覆率は得られないことがわかった（比較例７、被覆率５６．７％、図４（ｂ）参照）。
【００９２】
この原因については、本願発明で得られる白金族触媒膜中の白金族元素の粒径が比較的小さい（粒径５〜１０ｎｍ）のに対して、比較例１では白金族元素がネットワーク構造を形成し、該ネットワーク構造を形成する白金族元素の粒径が、実施例６と比べるとかなり大きかった（粒径が２０〜５０ｎｍ程度）という事実から考察することができる。すなわち、本願発明（たとえば実施例６）のように塩基性リチウム化合物を添加してｐＨを中性領域に調節した白金族触媒前駆体液体組成物を用いた場合には、該前駆体の熱分解により形成される白金族元素の粒子は小さいままにとどまり、白金族触媒膜による基板表面の被覆率にほとんど悪影響を与えないのに対して、比較例１のように均一溶解させた白金族触媒前駆体液体組成物ではあるものの塩基性リチウム化合物を添加しないため強酸性のままの白金族触媒前駆体液体組成物を用いた場合には、該前駆体の熱分解により形成される白金族元素の粒子がより成長する傾向があり、周囲の白金族元素も取り込んでネットワーク構造を形成してしまうことにより被覆率が低下したものと考えられた。
【００９３】
なお、上記にいう「被覆率」の測定法については、下記Ｄ．において説明する。
【００９４】
Ｄ．本発明の第四の態様について
本願発明の第四の態様は、白金族触媒膜による被覆率が９８％以上で、白金族触媒膜密度が１０〜２０（μｇ／ｃｍ2）、白金族触媒粒子径が５〜１０ｎｍの白金族触媒により構成される白金族触媒電極である。
【００９５】
（Ｄ−１）
本態様にいう被覆率とは、白金族触媒膜により電極基板表面が被覆される割合（％）をいい、前記（Ｃ−３）にいう被覆率と同義である。該被覆率は、触媒電極中央部分（重心対応部分）の表面ＳＥＭ観察像（１０万倍）を白金部と非白金部で二値化［電子顕微鏡（ＳＥＭ）画像のヒストグラム解析］することによって測定することができる。スクリーン印刷等により本発明の白金族触媒前駆体液体組成物を均一に塗布するため、触媒電極中央部の表面ＳＥＭ観察像でも十分に白金族触媒膜の被覆率として代表することができる。より精度の高い被覆率を求めたい場合には、触媒電極表面をほぼ面積の等しい部分にｎ等分（ｎ：２以上の整数）し、それぞれの中央部分の表面ＳＥＭ観察像（１０万倍）で観察して平均をとってもよい。たとえば、触媒電極中央部分で交差する２本の線分で挟まれた領域により触媒電極表面をほぼ面積の等しい４つの領域に分割し、各分割領域の中央部分（重心対応部分）の表面ＳＥＭ観察像（１０万倍）で観察して、前記触媒電極中央部分とあわせ５つの測定値の平均をとってもよい。
【００９６】
また、本態様にいう白金族触媒膜密度（μｇ／ｃｍ2）とは、白金族触媒電極の単位表面（１ｃｍ2）当たりの白金族触媒膜の重量（μｇ）のこという。
【００９７】
白金族前駆体液体組成物の塗布重量及び前記液体組成物中の白金族触媒前駆体の濃度から、電極基板に塗布された白金族触媒前駆体の重量を算出した後、前記白金族触媒前駆体の重量を白金族元素の重量（μｇ）に換算する。次いで、塗布面積及び上記被覆率から、被覆面積（ｃｍ2）を計算する。そして、算出された前記白金族元素の重量（μｇ）を前記被覆面積（ｃｍ2）で割ることによって、白金族触媒膜密度（μｇ／ｃｍ2）を計算する。
【００９８】
さらに、本態様にいう白金族触媒粒子径とは、白金族触媒膜中の白金族触媒粒子の粒径であり、触媒電極中央部の表面ＳＥＭ観察像（１０万倍）で観察される球状白金族触媒粒子群の最長辺の長さを測定することによって求めることができる。スクリーン印刷等により本発明の白金族触媒前駆体液体組成物を均一に塗布するため、触媒電極中央部の表面ＳＥＭ観察像から求めた粒径値でも十分に白金族触媒膜中の白金族触媒粒子の粒径値として代表することができる。より精度の高い粒径値を求めたい場合には、触媒電極表面をほぼ面積の等しい部分にｎ等分（ｎ：２以上の整数）し、それぞれの中央部分の表面ＳＥＭ観察像（１０万倍）で観察して平均をとってもよい。たとえば、触媒電極中央部分で交差する２本の線分で挟まれた領域により触媒電極表面をほぼ面積の等しい４つの領域に分割し、各分割領域の中央部分（重心対応部分）の表面ＳＥＭ観察像（１０万倍）で観察して、前記触媒電極中央部分とあわせ５つの測定値の平均をとってもよい。
【００９９】
（Ｄ−２）
本態様にいう白金族触媒電極は、前記第三の態様によって作製することができる。
【０１００】
そして、被覆率及び粒子径については上記（Ｃ−３−２）で説明したように相関すると考えられ、前記第三の態様の作製方法において、前記第一の態様の白金族触媒前駆体液体組成物のｐＨ［上記（Ａ−２）、（Ｃ−３−２）参照］を調整することで制御できる。
【０１０１】
また、白金族前駆体液体組成物中の白金族触媒前駆体の濃度を調整することによっても、被覆率及び粒子径を制御できる。すなわち、前記濃度を大きくすると、一般的に被覆率及び粒子径は大きくなる傾向がある。白金塗布量の増大及び強熱中に形成される結晶核同士の結合確率の増大によるものと考えられる。
【０１０２】
さらに、白金族触媒膜密度は、前記第一の態様の白金族触媒前駆体液体組成物の塗布量を調整することで制御可能である。
【０１０３】
Ｅ．本発明の第五の態様について
本発明の第五の態様は、前記本発明の第三の態様の作製方法により作製された白金族触媒電極または前記本発明の第四の態様の白金族触媒電極を対極として備えることを特徴とする色素増感太陽電池である。
【０１０４】
色素増感太陽電池は、光増感色素を酸化物半導体上に吸着させて得られる酸化物半導体電極、電荷移動物質または有機ホール移動物質、及び対極から構成される。
【０１０５】
本態様により得られる色素増感太陽電池は、スパッタリングにより得られた白金族触媒電極を対極として備える色素増感太陽電池と同等以上の性能を有する。
【実施例】
【０１０６】
Ａ．白金族触媒前駆体液体組成物の調製
以下の手順に従い、下記表１に記載の実施例１〜１０及び比較例１〜６の各成分を混合して、それぞれの白金族触媒前駆体液体組成物を調製した。なお、下記工程はすべて室温で行なった。
（１）白金族触媒前駆体（塩化白金酸六水和物）を第一の有機溶媒に溶解させた後、モノテルペンアルコール（主成分：α−テルピネオール）に添加して、白金族触媒前駆体のモノテルペンアルコール溶液を調製した。
（２）塩基性化合物を第二の有機溶媒に溶解させた後、前記工程（１）で調製した白金族触媒前駆体のモノテルペンアルコール溶液に添加して、表２の脚注＊２によって決定されるｐＨが６〜８になるように調整した（表２参照）。
但し、比較例１においては、この工程（２）は行なわなかった。このため表２の脚注＊２によって決定されるｐＨは１であった（表２参照）。
また、比較例２及び３においては、上記工程（１）及び（２）だけにより白金族触媒前駆体液体組成物を調製し、下記工程３による粘度調整は行なわなかった。
（３）実施例１〜１０、比較例１及び比較例４〜６については、さらに粘度調整剤（エチルセルロース300cps）を添加して、粘度を４３．４〜４４．４Ｐａ・ｓになるように調整した（表２参照）。
【０１０７】
【表１】
2014007040.tif 000002
【０１０８】
＊主要原料及び溶媒の入手先は以下のとおりである。
塩化白金酸六水和物：和光純薬 089-05311
ヘキシレングリコール：和光純薬 137-08165
水酸化リチウム：東京化成 LO225
酢酸リチウム：和光純薬 123-01542
酸化リチウム：STREM CHEMICALS 03-0343
リチウムメトキシド（１０％メタノール溶液）：和光純薬 129-04942
エチレングリコール：関東化学 14114-01
2−メトキシエタノール：和光純薬 055-01096
2−エトキシエタノール：和光純薬 052-02586
テルピネオール：日本香料株式会社、主成分：α−テルピネオール
エチルセルロース：日進化成  エトセル  グレード300
【０１０９】
【表２】
2014007040.tif 000003
【０１１０】
＊１：性状について
１．５ｍｌマイクロチューブに白金族触媒前駆体液体組成物サンプル１ｍｌを加えて、室温（２５℃）、回転数１５，０００ｒｐｍ、３０分間の条件で遠心分離した後の目視観察により決定した。
【０１１１】
すなわち、目視で乳濁も懸濁も観察されず、均一溶解性を維持した場合を「溶解」、目視で液相−液相分離が観察された場合を「乳濁」、目視で液相―固相分離が観察された場合を「懸濁」とした。
【０１１２】
なお、図１にはそれぞれ、実施例６［図１（ａ）］、比較例３［図１（ｂ）］及び比較例４［図１（ｃ）］の上記遠心分離後の状態を代表的に示している。なお、実施例６及び比較例４では、比較例３と異なり粘度調整剤（エチルセルロース）を添加しているが、図１（ａ）及び図１（ｃ）は該粘度調整剤添加前の状態を示したものである。もっとも粘度調整剤（エチルセルロース）を添加しても実施例６及び比較例４には性状の変化はなかった。
【０１１３】
＊２：ｐＨ測定について
水１００ｇ当たり各実施例１〜１０または比較例１〜６の白金族触媒前駆体液体組成物１０ｇの割合で、前記白金族触媒前駆体液体組成物に水を加えてチューブミキサーで十分に攪拌・混合させ、３０分間静置した後の水相部分のｐＨをｐＨ試験機（ファシオンｐＨメーターＣ−73）により室温下に測定することによって決定した。
【０１１４】
＊３：粘度測定について
Ｂ型粘度計（共軸二重円筒型、測定温度３０℃）によって測定した。
【０１１５】
（結果）
上記表１、２の結果から、本発明実施例１〜１０では、すべて均一溶解したｐＨ６〜８の白金族触媒前駆体液体組成物を得ることができた。
【０１１６】
これに対して、比較例２、３（第二有機溶媒としてエチレングリコールのみを使用）、比較例４〜６（塩基性リチウム化合物以外の塩基で中和）では乳濁ないし懸濁した。
【０１１７】
なお、比較例１は、本発明の白金族触媒前駆体液体組成物の塩基性リチウム化合物による中和前の組成物に対応する（ｐＨ＝１）。
【０１１８】
Ｂ．白金族触媒電極の作製
以下の手順により白金族触媒電極を作製した。
【０１１９】
（Ｂ−１）
（１）上記Ａ．にて調製した白金族触媒前駆体液体組成物（実施例１−１０、比較例１及び比較例４）をスクリーン印刷機(Ｍｉｃｒｏ−Ｔｅｃ社製ＭＴ-３２０ＴＶ)を用いてチタン板（８．５×５ｃｍ、Ｎｉｌａｃｏ社製）に塗布した。
（２）送風低温乾燥機(Ａｄｖａｎｔｅｃ社製ＤＲＭ６２０ＴＡ)を用いて１６０℃にて１５分間、前記液体組成物の仮乾燥を行なった。
（３）電気マッフル炉(Ａｄｖａｎｔｅｃ社製ＦＵＷ２５２ＰＡ)を用いて、３４０〜３６０℃にて１時間、焼成を行なった。
（４）蒸留水の水槽に浸漬後、数秒間の超音波処理をすることで、炭化物などの焼成残物の洗浄除去を行った。
（５）エタノール槽に浸漬後、直ちに引き上げて室温で乾燥することにより、脱水処理を行なった。
【０１２０】
以上により、実施例１−１０、比較例１及び比較例４（分散型ペースト）に対応する白金族触媒電極（実施例１１−２０、比較例７及び８）をそれぞれ作製した（表３）。
【０１２１】
【表３】
2014007040.tif 000004
【０１２２】
（Ｂ−２）
追加の比較例として、スパッタリング法による白金族触媒電極の作製（比較例９）も行なった。
【０１２３】
すなわち、イオンスパッター装置（ＨＩＴＡＣＨＩ製Ｅ１０３０形）を用い、設定膜厚１０ｎｍで、チタン板上に比較例９の白金族触媒（白金触媒）電極を作製した。
【０１２４】
Ｃ．白金族触媒電極の物性測定
実施例６、比較例１及び比較例４の白金族触媒前駆体液体組成物から、それぞれ得られた白金族触媒電極（実施例１６、比較例７及び８）、及びスパッタリング法により得られた白金族触媒電極（比較例９）につき、白金族触媒膜による被覆率、白金族触媒膜密度、白金族触媒粒子径をそれぞれ測定した。
【０１２５】
結果を表４に示す。
【０１２６】
【表４】
2014007040.tif 000005
【０１２７】
＊１:触媒電極表面の中央部分での表面ＳＥＭ観察像（１０万倍）を白金部と非白金部で二値化することによって測定した（Media Cybernetics Inc.社製画像解析ソフト「Image-Pro PLUS version 5.0」使用）。
【０１２８】
すなわち、赤（Ｒ）、緑（Ｇ）、青（Ｂ）の三原色の各明度を０〜２５５までの２５６個の数値で表現し、Ｒ＝６５〜２５５、Ｇ＝６５〜２５５、Ｂ＝６５〜２５５の範囲の観察像部分と、そうでない部分の２つの部分に分け、前者の面積が塗布面積に占める割合により算出した。
【０１２９】
＊２：白金族前駆体液体組成物の塗布重量及び前記液体組成物中の白金族触媒前駆体の濃度から、電極基板に塗布された白金族触媒前駆体の重量を算出した後、前記白金族触媒前駆体の重量を白金族元素の重量（μｇ）に換算した。次いで、塗布面積及び上記被覆率から、被覆面積（ｃｍ2）を計算した。そして、算出された前記白金族元素の重量（μｇ）を前記被覆面積（ｃｍ2）で割ることによって、白金族触媒膜密度（μｇ／ｃｍ2）を計算した。
【０１３０】
もっとも、比較例７のスパッタリング法により得られた触媒電極に関しては、被覆率に基づく被覆面積と、膜厚センサー（水晶振動子）により計測された白金膜厚、及び白金の密度（２１．４５ｇ／ｃｍ3）に基づいて算出した。
【０１３１】
＊３：触媒電極表面の中央部分での表面ＳＥＭ観察像（１０万倍）で観察される球状白金族触媒粒子群の最長辺の長さを測定することによって求めた。
【０１３２】
＊４：表面ＳＥＭ観察像（１０万倍）では実質的な粒子は観察できなかった(装置スペックでの分解能２ｎｍ)。
【０１３３】
Ｄ．色素増感太陽電池の作製
以下の手順により、実施例２１−３０及び比較例１０−１２の色素増感太陽電池を作製した。
（１）ＦＴＯ膜付きガラス基板（１２×８ｃｍ、日本板硝子製）上に５００℃、１時間の条件で焼結させた酸化チタン（粒径約２０ｎｍの発電層用ペースト*1及び粒径３００〜４００ｎｍの散乱層用ペースト*1、いずれも日揮触媒化成製）に色素（Ｒｕ金属錯体*2）を吸着させ負極とした。
なお上記吸着は、色素溶液（アセトニトリルとｔｅｒｔ−ブタノールの１：１の混合溶媒、色素濃度：０．３ｍＭ）に浸漬させ、４０℃（溶液温度）にて２時間、浸漬した状態で静置することによって行なった。
（２）熱可塑性樹脂シート（アイオノマー樹脂、枠型、外寸２ｃｍ角、デュポンポリケミカル製）を絶縁層とした。
（３）上記Ｂ．で作製したチタン板上の白金金属触媒を正極とした。
（４）上記（１）、（２）及び（３）で準備した負極、絶縁層及び正極を順に重ね合わせ、介在する絶縁層により形成された負極と正極の間の間隙に電解液を注入して色素増感太陽電池を作製した。
（５）得られた色素増感太陽電池につき作製後直ちに、ソーラシュミレーター（ＹＳＳ−２００Ａ、山下電装製）を用いて、ＡＭ１．５、１００ｍＷ／ｃｍ2の模擬太陽光照射下にて光電変換効率の測定を行なった。結果を表５に示す。
【０１３４】
＊１：基板上に順に発電層膜厚約６μｍ、散乱層膜厚約３μｍを形成させた。
【０１３５】
＊２：神戸天然物化学製  ＳＫ−１色素（国際公開第２００７／０９１５２５号の合成例１及び合成例２参照)
【０１３６】
【表５】
2014007040.tif 000006
【０１３７】
＊１：光電変換効率は下記式により計算した。
光電変換効率（％）＝
［（短絡電流密度×開放電圧×曲線因子）／（照射太陽光エネルギー）］×１００
【０１３８】
（結果）
上記表５から明らかなように、実施例２１〜３０の色素増感太陽電池は、スパッタリング法により作製された白金族触媒電極（比較例９）を用いた比較例１２の色素増感太陽電池と比べて同等またはそれ以上の光電変換効率を示した。
【０１３９】
また、実施例２１〜３０の色素増感太陽電池は、分散型ペースト（比較例４）を用いて作製された白金族触媒電極（比較例８）を用いた比較例１１の色素増感太陽電池、及び未中和の均一溶解型ペースト（比較例１）を用いて作製された白金族触媒電極（比較例７）を用いた比較例１０の色素増感太陽電池と比べても、よりすぐれた光電変換効率を示した。
【図２】
2014007040.tif 000007
【図１】
2014007040.tif 000008
【図３】
2014007040.tif 000009
【図４】
2014007040.tif 000010
【図５】
2014007040.tif 000011